(57)【要約】【課題】本発明は、成形性と離型性との両立を図れる結晶性樹脂発泡シート及び結晶性樹脂発泡容器を目的とする。【解決手段】発泡層１０と、発泡層１０の少なくとも一方の面に位置する非発泡層２０と、を備え、非発泡層２０を構成する結晶性樹脂のＺ平均分子量が、発泡層１０を構成する結晶性樹脂のＺ平均分子量よりも小さい、結晶性樹脂発泡シート１。発泡層１０を構成する結晶性樹脂のＺ平均分子量と、非発泡層２０を構成する結晶性樹脂のＺ平均分子量との差が１０万以上であることが好ましい。【選択図】図１
2020163720.tif 000002
【特許請求の範囲】
【請求項１】
発泡層と、前記発泡層の少なくとも一方の面に位置する非発泡層と、を備え、
前記非発泡層を構成する結晶性樹脂のＺ平均分子量が、前記発泡層を構成する結晶性樹脂のＺ平均分子量よりも小さい、結晶性樹脂発泡シート。
【請求項２】
前記発泡層を構成する結晶性樹脂のＺ平均分子量と、前記非発泡層を構成する結晶性樹脂のＺ平均分子量との差が１０万以上である、請求項１に記載の結晶性樹脂発泡シート。
【請求項３】
坪量が１００〜１２００ｇ／ｍ２である、請求項１又は２に記載の結晶性樹脂発泡シート。
【請求項４】
請求項１〜３のいずれか一項に記載の結晶性樹脂発泡シートを加熱成形した結晶性樹脂発泡容器であって、
前記非発泡層の結晶化度が、前記発泡層の結晶化度よりも大きい、結晶化樹脂発泡容器。
【請求項５】
食品用の容器である、請求項４に記載の結晶化樹脂発泡容器。
【請求項６】
冷蔵食品用又は冷凍食品用の容器である、請求項５に記載の結晶化樹脂発泡容器。
【発明の詳細な説明】
【技術分野】
【０００１】
本発明は、結晶性樹脂発泡シート及び結晶性樹脂発泡容器に関する。
【背景技術】
【０００２】
結晶性樹脂発泡シートを成形してなる容器は、耐熱性に優れることが一般に知られている。このため、結晶性樹脂発泡シートの成形品である容器は、電子レンジやオーブンで加熱加工する食品の容器として、広く使用されている。
結晶性樹脂発泡シートを容器に成形するには、通常、結晶性樹脂発泡シートを、成形可能な温度まで予熱した後、予熱された結晶性樹脂発泡シートを、所定の形状を有する金型を用いて成形することが行われている。
【０００３】
結晶性樹脂発泡シートは、結晶性樹脂の結晶化度の違いによって成形性が異なる。結晶性樹脂の結晶化度が高い場合（例えば、結晶化度が３０％以上）には、成形不良を起こす場合がある。
【０００４】
こうした問題に対し、特許文献１には、結晶性樹脂発泡シートの表面部分の結晶化度を１５％以下とし、結晶性樹脂発泡シートの成形性の向上を図っている。
【先行技術文献】
【特許文献】
【０００５】
【特許文献１】特開平９−１７４６６５号公報
【発明の概要】
【発明が解決しようとする課題】
【０００６】
しかしながら、特許文献１の結晶性樹脂発泡シートのように、表面部分の結晶化度を低くすると、結晶性樹脂発泡シートと金型との間に高い密着力が生じ、結晶性樹脂発泡シートを金型から強制的に引き剥がすことによる成形不良が起こりやすくなる（金型からの離型性が低下する）。
【０００７】
本発明は、上記事情に鑑みてなされたものであり、成形性と離型性との両立を図れる結晶性樹脂発泡シート及び結晶性樹脂発泡容器を目的とする。
【課題を解決するための手段】
【０００８】
上記課題を解決するために、本発明は以下の態様を有する。
［１］発泡層と、前記発泡層の少なくとも一方の面に位置する非発泡層と、を備え、前記非発泡層を構成する結晶性樹脂のＺ平均分子量が、前記発泡層を構成する結晶性樹脂のＺ平均分子量よりも小さい、結晶性樹脂発泡シート。
［２］前記発泡層を構成する結晶性樹脂のＺ平均分子量と、前記非発泡層を構成する結晶性樹脂のＺ平均分子量との差が１０万以上である、［１］に記載の結晶性樹脂発泡シート。
［３］坪量が１００〜１２００ｇ／ｍ２である、［１］又は［２］に記載の結晶性樹脂発泡シート。
［４］［１］〜［３］のいずれか一項に記載の結晶性樹脂発泡シートを加熱成形した結晶性樹脂発泡容器であって、前記非発泡層の結晶化度が、前記発泡層の結晶化度よりも大きい、結晶化樹脂発泡容器。
［５］食品用の容器である、［４］に記載の結晶化樹脂発泡容器。
［６］冷蔵食品用又は冷凍食品用の容器である、［５］に記載の結晶化樹脂発泡容器。
【発明の効果】
【０００９】
本発明の結晶性樹脂発泡シートによれば、成形性と離型性との両立を図れる。
【図面の簡単な説明】
【００１０】
【図１】本発明の一実施形態に係る結晶性樹脂発泡シートの断面図である。
【図２】植物由来のポリエステル系樹脂の製造工程の一例を示すフロー図である。
【図３】植物由来のポリエステル系樹脂の製造工程の一例を示すフロー図である。
【図４】植物由来のポリエステル系樹脂の製造工程の一例を示すフロー図である。
【図５】本発明の一実施形態に係る結晶性樹脂発泡容器の斜視図である。
【図６】結晶性樹脂発泡容器の製造装置の一例を示す模式図である。
【発明を実施するための形態】
【００１１】
［結晶性樹脂発泡シート］
本発明の結晶性樹脂発泡シート（以下、単に「発泡シート」ともいう。）は、発泡層と、発泡層の少なくとも一方の面に位置する非発泡層と、を備える。
以下、本発明の発泡シートの一例について、図面を参照して説明する。
【００１２】
図１は、本発明の一実施形態に係る発泡シートの断面図である。図１の発泡シート１は、発泡層１０の一方の面に位置する非発泡層２０（第一の非発泡層）と、発泡層１０の他方の面に位置する非発泡層２２（第二の非発泡層）とを備える。すなわち、本実施形態の発泡シート１は、発泡層１０の両面に非発泡層２０、２２が設けられている。
【００１３】
発泡シート１の厚さＴ１は、例えば、０．３〜５．０ｍｍが好ましく、０．４〜４．５ｍｍがより好ましく、０．５〜４．０ｍｍがさらに好ましい。発泡シート１の厚さＴ１が上記下限値以上であると、後述する結晶性樹脂発泡容器（以下、単に「発泡容器」ともいう。）の強度をより高められる。発泡シート１の厚さＴ１が上記上限値以下であると、発泡シート１の成形性を高めやすい。
なお、発泡シート１の厚さＴ１は、以下の方法で求められる値である。発泡シート１のＴＤ方向（幅方向）の任意の１０点の厚さをマイクロゲージで測定する。１０点の測定値を平均して、発泡シート１の厚さＴ１とする。
【００１４】
発泡シート１の坪量は、１００〜１２００ｇ／ｍ２が好ましく、２００〜１０００ｇ／ｍ２がより好ましく、３００〜８００ｇ／ｍ２がさらに好ましい。発泡シート１の坪量が上記下限値以上であると、発泡容器の強度をより高められる。発泡シート１の坪量が上記上限値以下であると、発泡シート１の成形性を高めやすい。
なお、発泡シート１の坪量は、以下の方法で測定することができる。
発泡シート１の幅方向の両端２０ｍｍを除き、幅方向に等間隔に、１０ｃｍ×１０ｃｍの切片１０個を切り出し、各切片の質量（ｇ）を０．００１ｇ単位まで測定する。各切片の質量（ｇ）の平均値を１ｍ２当たりの質量に換算した値を、発泡シート１の坪量（ｇ／ｍ２）とする。
【００１５】
＜発泡層＞
発泡層１０は、加熱により結晶化する樹脂（結晶性樹脂）及び発泡剤を含む樹脂組成物から形成される。発泡シート１は、発泡層１０を備えることで、断熱性及び耐衝撃性に優れる。
発泡層１０内の気泡は、個々に独立した独立気泡でもよく、気泡同士がつながった連続気泡でもよい。発泡シート１の成形性を高める観点から、発泡層１０内の気泡は、独立気泡であることが好ましい。
【００１６】
発泡層１０の独立気泡率は、７０％以上が好ましく、８０％以上がより好ましく、９０％以上がさらに好ましく、１００％でもよい。発泡層１０の独立気泡率は、ＪＩＳ  Ｋ７１３８：２００６「硬質発泡プラスチック−連続気泡率及び独立気泡率の求め方」に記載の方法により測定できる。
【００１７】
発泡層１０の発泡倍率は、例えば、１．５〜１５倍が好ましく、２〜１０倍がより好ましく、３〜８倍がさらに好ましい。発泡層１０の発泡倍率が上記下限値以上であると、発泡容器の断熱性をより高められる。発泡層１０の発泡倍率が上記上限値以下であると、発泡シート１の成形性を高めやすい。
発泡層１０の発泡倍率は、１を「発泡層１０の見掛け密度」で除した値である。
【００１８】
発泡層１０の平均気泡径は、例えば、８０〜４５０μｍが好ましい。発泡層１０の平均気泡径は、ＡＳＴＭ  Ｄ２８４２−６９に記載の方法に準拠して測定できる。
【００１９】
発泡層１０を構成する結晶性樹脂は、加熱により結晶化する樹脂であればよい。結晶性樹脂としては、ポリオレフィン系樹脂、ポリエステル系樹脂、ポリアミド系樹脂等が挙げられる。発泡層１０を構成する結晶性樹脂としては、耐熱性に優れる観点から、ポリエステル系樹脂が好ましい。
【００２０】
ポリエステル系樹脂としては、ポリエチレンテレフタレート樹脂（ＰＥＴ）、ポリブチレンテレフタレート樹脂、ポリエチレンナフタレート樹脂、ポリエチレンフラノエート樹脂（ＰＥＦ）、ポリブチレンナフタレート樹脂、ポリトリメチレンテレフタレート樹脂（ＰＴＴ）、テレフタル酸とエチレングリコールとシクロヘキサンジメタノールの共重合体、及びこれらの混合物並びにこれらと他の樹脂との混合物等が挙げられる。また、植物由来のポリエチレンテレフタレート樹脂、植物由来のポリエチレンフラノエート樹脂、植物由来のポリトリメチレンテレフタレート樹脂が用いられてもよい。これらのポリエステル系樹脂は、１種が単独で用いられてもよく、２種以上が併用されてもよい。特に好ましいポリエステル系樹脂は、ポリエチレンテレフタレート樹脂である。
【００２１】
ポリエステル系樹脂としては、いわゆるバイオＰＥＴ等、植物由来のポリエステル系樹脂でもよい。
植物由来のポリエステル系樹脂は、サトウキビ、トウモロコシ等の植物原料を由来とするポリマーである。「植物原料を由来とする」とは、植物原料から合成され又は抽出されたポリマーが挙げられる。また、例えば、「植物原料を由来とする」とは、植物原料から合成され又は抽出されたモノマーが重合されたポリマーが挙げられる。「植物原料から合成され又は抽出されたモノマー」には、植物原料から合成され又は抽出された化合物を原料とし合成されたモノマーが含まれる。植物由来のポリエステル系樹脂は、モノマーの一部が「植物原料を由来とする」ものを含む。
【００２２】
植物由来のポリエステル系樹脂について、ＰＥＴ、ＰＥＦを例にして説明する。
【００２３】
ＰＥＴの合成反応を（Ｉ）式に示す。ｎモルのエチレングリコールとｎモルのテレフタル酸（Ｂｅｎｚｅｎ−１，４−ｄｉｃａｒｂｏｘｙｌｉｃ  Ａｃｉｄ）との脱水反応によって、ＰＥＴが合成される。この合成反応における化学量論上の質量比は、エチレングリコール：テレフタル酸＝３０：７０（質量比）である。
【００２４】
【化１】
2020163720.tif 000003
［（Ｉ）式中、ｎは化学量論係数である。］
【００２５】
エチレングリコールは、エチレンを酸化し、水和することで、工業的に製造される。また、テレフタル酸は、パラキシレンを酸化することで、工業的に製造される。
ここで、図２に示すように、植物由来のエタノール（バイオエタノール）の脱水反応によりエチレンを得、このエチレンから合成されたエチレングリコール（バイオエタノール由来のエチレングリコール）と、石油化学品由来のテレフタル酸からＰＥＴを合成する場合、製造されるＰＥＴは、植物由来３０質量％のＰＥＴである。
また、図３に示すように、植物由来のイソブタノール（バイオイソブタノール）の脱水反応によりパラキシレンを得、このパラキシレンから合成したテレフタル酸と、バイオエタノール由来のエチレングリコールとからＰＥＴを合成する場合、製造されるＰＥＴは、植物由来１００質量％のＰＥＴである。
【００２６】
ＰＥＦの合成反応を（ＩＩ）式に示す。ｎモルのエチレングリコールと、ｎモルのフランジカルボン酸（２，５−Ｆｕｒａｎｄｉｃａｒｂｏｘｙｌｉｃ  Ａｃｉｄ）との脱水反応によって、ＰＥＦが合成される。
【００２７】
【化２】
2020163720.tif 000004
［（ＩＩ）式中、ｎは化学量論係数である。］
【００２８】
フランジカルボン酸（ＦＤＣＡ）は、例えば、植物由来のフルクトースやグルコースの脱水反応によってヒドロキシメチルフラール（ＨＭＦ）を得、ＨＭＦを酸化して得られる。
図４に示すように、ＦＤＣＡ及びエチレングリコールの双方が植物由来の場合、製造されるＰＥＦは、植物由来１００質量％のＰＥＦである。
【００２９】
樹脂組成物は、結晶性樹脂以外の他の樹脂を含有してもよい。樹脂組成物が結晶性樹脂以外の他の樹脂を含有する場合、他の樹脂の含有量は、結晶性樹脂の総質量に対して５０質量％未満が好ましく、３０質量％未満がより好ましく、１０質量％未満がさらに好ましい。
【００３０】
結晶性樹脂の極限粘度（ＩＶ値）は、例えば、０．５〜１．５０ｄｌ／ｇが好ましく、０．９０〜１．１０ｄｌ／ｇがより好ましい。結晶性樹脂のＩＶ値が上記下限値以上であると、発泡しやすくなり押出によって発泡シート１が得られやすくなる。結晶性樹脂のＩＶ値が上記上限値以下であると、平滑な発泡シート１が得られやすくなる。
ＩＶ値は、ＪＩＳ  Ｋ７３６７−５：２０００に記載の方法に準じて測定できる。
【００３１】
発泡層１０を構成する結晶性樹脂のＺ平均分子量は、例えば、１０万〜５０万が好ましく、１５万〜４５万がより好ましく、２０万〜４０万がさらに好ましい。発泡層１０を構成する結晶性樹脂のＺ平均分子量が上記数値範囲内であると、発泡シート１の脆性を良好にしやすい。
本明細書において、Ｚ平均分子量は、ゲル浸透クロマトグラフィー（ＧＰＣ）により測定した値を、標準試料として昭和電工（株）製の製品名「ＳＴＡＮＤＡＲＤ  ＳＭ−１０５」及び「ＳＴＡＮＤＡＲＤ  ＳＨ−７５」を用いて得られる較正曲線に基づき換算した値である。
【００３２】
発泡層１０の厚さＴ１０は、例えば、０．２５〜４．５ｍｍが好ましく、０．３５〜４．０ｍｍがより好ましく、０．４５〜３．５ｍｍがさらに好ましい。発泡層１０の厚さＴ１０が上記下限値以上であると、後述する発泡容器の強度をより高められる。発泡層１０の厚さＴ１０が上記上限値以下であると、発泡シート１の成形性を高めやすい。
発泡層１０の厚さＴ１０は、発泡シート１の厚さＴ１と同様の方法により求められる。
【００３３】
発泡層１０の坪量は、例えば、２５０〜９００ｇ／ｍ２が好ましく、２５０〜８００ｇ／ｍ２がより好ましく、３００〜７００ｇ／ｍ２がさらに好ましい。発泡層１０の坪量が上記下限値以上であると、発泡容器の強度をより高められる。発泡層１０の坪量が上記上限値以下であると、発泡シート１の成形性を高めやすい。
発泡層１０の坪量は、発泡シート１の坪量と同様の方法により求められる。
【００３４】
発泡層１０は、発泡剤を含有する。発泡剤としては、例えば、プロパン、ノルマルブタン、イソブタン、ノルマルペンタン、イソペンタン、ヘキサン等の飽和脂肪族炭化水素、ジメチルエーテル等のエーテル類、塩化メチル、１，１，１，２−テトラフルオロエタン、１，１−ジフルオロエタン、モノクロロジフルオロメタン等のフロン、二酸化炭素、窒素等が挙げられ、ジメチルエーテル、プロパン、ノルマルブタン、イソブタン、二酸化炭素、窒素が好ましい。
発泡剤は、１種単独で用いられてもよく、２種以上を併用してもよい。
【００３５】
発泡剤の含有量は、特に限定されないが、結晶性樹脂１００質量部に対して、例えば、０．１〜１０質量部が好ましい。
【００３６】
発泡層１０は、結晶性樹脂以外にその他成分（任意成分）を含有していてもよい。
任意成分としては、結晶性樹脂以外の樹脂成分、気泡調整剤、界面活性剤、着色剤、収縮防止剤、難燃剤、滑剤、劣化防止剤等が挙げられる。
気泡調整剤としては、タルク、四フッ化エチレン樹脂等が挙げられる。
【００３７】
＜非発泡層＞
第一の非発泡層２０は、発泡層１０を構成する結晶性樹脂よりもＺ平均分子量が小さい結晶性樹脂から構成される。第一の非発泡層２０は、実質的に気泡が形成されていない層である。
発泡シート１は、発泡層１０の一方の面に位置する第一の非発泡層２０を備えることにより、発泡シート１の金型からの離型性を向上しやすい。
【００３８】
第一の非発泡層２０を構成する結晶性樹脂のＺ平均分子量は、例えば、２万〜３０万が好ましく、５万〜２５万がより好ましく、１０万〜２０万がさらに好ましい。第一の非発泡層２０を構成する結晶性樹脂のＺ平均分子量が上記数値範囲内であると、発泡シート１の金型からの離型性を向上しやすい。
【００３９】
発泡層１０を構成する結晶性樹脂のＺ平均分子量と、第一の非発泡層２０を構成する結晶性樹脂のＺ平均分子量との差は、例えば、１０万以上が好ましい。発泡層１０を構成する結晶性樹脂のＺ平均分子量と、第一の非発泡層２０を構成する結晶性樹脂のＺ平均分子量との差が上記下限値以上であると、発泡シート１の成形性と金型からの離型性との両立を図りやすい。
発泡層１０を構成する結晶性樹脂のＺ平均分子量と、第一の非発泡層２０を構成する結晶性樹脂のＺ平均分子量との差は、大きいほど効果が得られるが、上限値は、例えば、４８万が好ましい。
Ｚ平均分子量も結晶化速度を決める要素であるため、発泡層１０を構成する結晶性樹脂のＺ平均分子量と、第一の非発泡層２０を構成する結晶性樹脂のＺ平均分子量との差を上記の関係にすることで、発泡層１０を構成する結晶性樹脂よりも、第一の非発泡層２０を構成する結晶性樹脂の結晶化度を高くすることができる。
【００４０】
第一の非発泡層２０を構成する結晶性樹脂としては、発泡層１０を構成する結晶性樹脂と同様の種類の結晶性樹脂が挙げられる。
層間剥離が発生しにくい観点から、第一の非発泡層２０を構成する結晶性樹脂は、発泡層１０を構成する結晶性樹脂と同種の結晶性樹脂であることが好ましい。
第一の非発泡層２０を構成する結晶性樹脂と、発泡層１０を構成する結晶性樹脂とは、異なる種類の結晶性樹脂であってもよい。
【００４１】
第一の非発泡層２０の厚さＴ２０は、例えば、１０〜３００μｍが好ましく、１０〜２００μｍがより好ましく、１０〜１００μｍがさらに好ましい。第一の非発泡層２０の厚さＴ２０が上記下限値以上であると、発泡シート１の金型からの離型性をより高められる。第一の非発泡層２０の厚さＴ２０が上記上限値以下であると、発泡シート１の成形性を高めやすい。
第一の非発泡層２０の厚さＴ２０は、例えば、発泡シート１の厚さ方向の切断面を顕微鏡で観察し、任意の１０点の厚さを測定した測定値を平均して求めることができる。
【００４２】
発泡層１０と第一の非発泡層２０との間には、印刷層（不図示）が形成されていてもよい。発泡層１０と第一の非発泡層２０との間に印刷層が形成されることで、発泡シート１を着色及び装飾できるため、外観意匠性を向上しやすい。
【００４３】
第二の非発泡層２２は、発泡層１０を構成する結晶性樹脂よりもＺ平均分子量が小さい結晶性樹脂から構成される。第二の非発泡層２２は、実質的に気泡が形成されていない層である。
発泡シート１は、発泡層１０の他方の面に第二の非発泡層２２を備えることで、平面性を保持しやすく、反りを抑制できるため、成形性を向上しやすい。さらに、発泡シート１は、発泡層１０の両面に第一の非発泡層２０及び第二の非発泡層２２を備えることで、発泡層１０の表面の凹凸を隠蔽し、外観意匠性を向上しやすい。
【００４４】
第二の非発泡層２２を構成する結晶性樹脂のＺ平均分子量は、第一の非発泡層２０を構成する結晶性樹脂のＺ平均分子量と同様である。
発泡層１０を構成する結晶性樹脂のＺ平均分子量と、第二の非発泡層２２を構成する結晶性樹脂のＺ平均分子量との差は、発泡層１０を構成する結晶性樹脂のＺ平均分子量と、第一の非発泡層２０を構成する結晶性樹脂のＺ平均分子量との差と同様である。
第二の非発泡層２２を構成する結晶性樹脂としては、第一の非発泡層２０を構成する結晶性樹脂と同様の種類の結晶性樹脂が挙げられる。
層間剥離が発生しにくい観点から、第二の非発泡層２２を構成する結晶性樹脂は、発泡層１０を構成する結晶性樹脂と同種の結晶性樹脂であることが好ましい。
第二の非発泡層２２を構成する結晶性樹脂と、発泡層１０を構成する結晶性樹脂とは、異なる種類の結晶性樹脂であってもよい。
第二の非発泡層２２を構成する結晶性樹脂と、第一の非発泡層２０を構成する結晶性樹脂とは、同種の結晶性樹脂でもよく、異なる種類の結晶性樹脂であってもよい。
【００４５】
第二の非発泡層２２の厚さＴ２２は、第一の非発泡層２０の厚さＴ２０と同様である。
第二の非発泡層２２の厚さＴ２２は、第一の非発泡層２０の厚さＴ２０と同様の方法で測定できる。
【００４６】
［結晶性樹脂発泡シートの製造方法］
発泡シートは、結晶性樹脂及び発泡剤を含む樹脂組成物を発泡し、硬化することで得られる。
かかる発泡シートの好適な製造方法としては、公知の発泡シートの製造方法を採用できる。
【００４７】
［結晶性樹脂発泡容器］
本発明の結晶性樹脂発泡容器（以下、単に「発泡容器」ともいう。）は、上述した本発明の発泡シートを加熱成形してなるものである。
発泡容器の形状は特に限定されず、例えば、平面視形状が真円形、楕円形、半円形、多角形、扇形等のトレー、丼形状の容器、有底円筒状又は有底角筒状等の容器、納豆用容器等の蓋付容器等の種々の容器、容器本体に装着される蓋体等が挙げられる。
これらの発泡容器の用途としては、例えば、食品用が好ましく、冷蔵食品用又は冷凍食品用がより好ましい。
冷蔵食品用又は冷凍食品用の発泡容器としては、例えば、グラタンやラザニア等のように焼き目をつけ、冷蔵又は冷凍で流通した後、電子レンジやオーブンで加熱して喫食する食品の冷凍レンジアップ容器が挙げられる。
なお、冷凍レンジアップとは、冷蔵又は冷凍された食品を、電子レンジやオーブンで加熱して調理することをいう。
【００４８】
本発明の発泡容器の一実施形態について、図面を参照して説明する。
図５に示すように、発泡容器２００は、平面視形状が真円形の丼形状の容器である。発泡容器２００は、円形の底壁２１０と、底壁２１０の周縁から立ち上がる側壁２２０とを有する。発泡容器２００には、側壁２２０の上端で囲まれた開口部２３０が形成されている。側壁２２０は上端に向かうに従い、外側に広がっている。側壁２２０の上端で囲まれた開口部２３０は、平面視真円形である。底壁２１０は、開口部２３０の方向に凸となる平面視真円形の凸部２１２と、凸部２１２を囲む円環状の凹部２１４とから形成されている。
発泡容器２００は、グラタン等を収納し、電子レンジやオーブンで加熱して喫食する食品のレンジアップ容器として用いられる。
【００４９】
なお、本実施形態の発泡容器２００は、平面視で真円形であるが、本発明はこれに限定されない。発泡容器の平面視形状は、楕円形でもよいし多角形でもよい。
【００５０】
［発泡容器の製造方法］
発泡容器の製造方法は、発泡シートを加熱成形して発泡容器を得る方法である。
例えば、発泡容器は、発泡シートを予備加熱する予熱工程、及び前記予熱工程後、発泡シートを金型で挟み、加熱成形する成形工程を含む製造方法で製造することができる。さらに、前記成形工程後、成形された前記発泡シートを冷却する冷却工程を含んでいてもよい。
【００５１】
発泡容器の製造方法について、発泡層の片面に非発泡層を有する発泡シートを成形して発泡容器を得る発泡容器の製造方法を例にして説明する。
図６の発泡容器の製造装置１００は、発泡シート１０１から積層発泡シート１０３を得、積層発泡シート１０３を成形して発泡容器１０４を得る装置である。製造装置１００は、発泡シートロール１１０と、フィルムロール１２０と、ラミネート機１３０と、ヒーター槽１４０と、成形金型１５０と、冷却槽１６０と、裁断機１７０とを備える。
【００５２】
＜ラミネート工程＞
ラミネート工程は、発泡シート１０１を積層発泡シート１０３とする工程である。
まず、発泡シートロール１１０から発泡シート１０１を繰り出す。発泡シート１０１は、発泡層からなる単層シートである。
次に、繰り出した発泡シート１０１の一方の面に非発泡層となる樹脂フィルム１０２を重ねる。樹脂フィルム１０２は、フィルムロール１２０から繰り出される。
発泡シート１０１に樹脂フィルム１０２を重ねたシートをラミネート機１３０に供給し、一対の加熱ロールで挟みつつ任意の温度で加熱して、発泡シート１０１と樹脂フィルム１０２とを圧着する。発泡シート１０１と樹脂フィルム１０２とを圧着する温度（圧着温度）は、例えば、１４０〜２００℃が好ましく、１６０〜１８０℃がより好ましい。
発泡シート１０１と樹脂フィルム１０２とを加熱して圧着することにより、発泡層と非発泡層とを備える積層発泡シート１０３が得られる。
【００５３】
＜予熱工程＞
予熱工程は、積層発泡シート１０３をヒーター槽１４０に投入して予備加熱し、積層発泡シート１０３を軟らかくする工程である。ヒーター槽１４０の温度は、９０〜１８０℃が好ましく、１００〜１７０℃がより好ましく、１０５〜１６０℃がさらに好ましい。ヒーター槽１４０の温度を上記下限値以上とすることで、積層発泡シート１０３をより成形しやすくできる。ヒーター槽１４０の温度を上記上限値以下とすることで、結晶性樹脂の過度な結晶化を抑制できる。
このとき積層発泡シート１０３の表面温度を１０５〜１４０℃にすることが好ましく、１１０〜１３５℃にすることがより好ましく、１１５〜１３０℃にすることがさらに好ましい。積層発泡シート１０３の表面温度を上記下限値以上とすることで、積層発泡シート１０３をより成形しやすくできる。積層発泡シート１０３の表面温度を上記上限値以下とすることで、積層発泡シート表面の結晶性樹脂の過度な結晶化を抑制できる。
予熱工程における積層発泡シート１０３の予熱時間は、１０〜９０秒が好ましく、２０〜８５秒がより好ましく、３０〜８０秒がさらに好ましい。予熱時間を上記下限値以上とすることで、積層発泡シート１０３をより成形しやすくできる。予熱時間を上記上限値以下とすることで、積層発泡シート表面の結晶性樹脂の過度な結晶化を抑制できる。
【００５４】
積層発泡シート１０３において、発泡層の結晶化度は、例えば、４％〜１５％が好ましく、５％〜１０％がより好ましい。発泡層の結晶化度が上記下限値以上であると、発泡容器１０４の耐熱性が高められる。発泡層の結晶化度が上記上限値以下であると、積層発泡シート１０３の成形性に優れる。
積層発泡シート１０３において、非発泡層の結晶化度は、例えば、６％〜２０％が好ましく、８％〜１５％がより好ましい。非発泡層の結晶化度が上記下限値以上であると、積層発泡シート１０３の表面が粘着質になりにくく、成形金型１５０における金型からの離型性をより高められる。非発泡層の結晶化度が上記上限値以下であると、積層発泡シート１０３の表面が延びやすく、積層発泡シート１０３の成形性に優れる。
ここで、発泡層の結晶化度は、ヒーター槽１４０を出た直後の積層発泡シート１０３（以下、「二次発泡シート」ともいう。）に空気を吹き付けて、二次発泡シートを結晶化樹脂の軟化点以下まで急冷し、結晶化樹脂の結晶化を止めて測定される。
非発泡層の結晶化度は、発泡層の結晶化度と同様に測定される。
【００５５】
本明細書において算出される結晶化度とは、融熱ピークの面積から求められる融解熱量（Ｊ／ｇ）と結晶化ピークの面積から求められる結晶化熱量（Ｊ／ｇ）との差を、樹脂の完全結晶の理論融解熱量で除して求められる値である（下記式（１）参照）。
結晶化度（％）＝｛（融解熱量の絶対値（Ｊ／ｇ）−結晶化熱量の絶対値（Ｊ／ｇ））÷完全結晶化熱量（Ｊ／ｇ）｝×１００・・・（１）
ここで、融解熱量、結晶化熱量はＪＩＳ  Ｋ７１２２：２０１２「プラスチックの転移熱測定方法」に従い測定した示差走査熱量測定（ＤＳＣ）曲線から求めることができる。
融解熱量及び結晶化熱量は、ＤＳＣ装置付属の解析ソフトを用いて算出することができる。
完全結晶化熱量は、１００％結晶化した場合の熱量を表す。なお、ポリエチレンテレフタレート（ＰＥＴ）樹脂の完全結晶化熱量は、１４０．１Ｊ／ｇである。
二次発泡シートの結晶化度は、結晶性樹脂の種類、ヒーター槽１４０の温度等により調整できる。
【００５６】
二次発泡シートにおいて、非発泡層の結晶化度と発泡層の結晶化度との比率（「非発泡層の結晶化度／発泡層の結晶化度」）は、１．４以上が好ましく、１．７以上がより好ましい。非発泡層の結晶化度と発泡層の結晶化度との比率が上記下限値以上であると、二次発泡シートの成形性と金型からの離型性との両立を図りやすい。
非発泡層の結晶化度と発泡層の結晶化度との比率は、大きいほど効果が得られるが、上限値は、例えば、３．０以下が好ましい。
【００５７】
＜成形工程＞
成形工程は、予備加熱した積層発泡シート１０３（二次発泡シート）を成形金型１５０で挟み、さらに加熱して所望の形状の成形体を成形する工程である。
成形方法としては、例えば、真空成形又は圧空成形が挙げられ、中でも圧空成形が好ましい。真空成形又は圧空成形としては、プラグ成形、フリードローイング成形、プラグ・アンド・リッジ成形、マッチド・モールド成形、ストレート成形、ドレープ成形、リバースドロー成形、エアスリップ成形、プラグアシスト成形、プラグアシストリバースドロー成形等が挙げられる。
【００５８】
成形工程では、成形金型１５０の温度は、１３０〜２００℃が好ましく、１４０〜１９５℃がより好ましく、１６０〜１９０℃がさらに好ましい。成形金型１５０の温度を上記下限値以上とすることで、結晶化樹脂の結晶化度を高めることができる。成形金型１５０の温度を上記上限値以下とすることで、結晶化樹脂の過度な結晶化を抑制できる。
成形工程では、加熱成形の時間は、４〜１５秒間が好ましく、５〜１３秒間がより好ましく、６〜１２秒間がさらに好ましい。加熱成形の時間を上記下限値以上とすることで、結晶化樹脂の結晶化度を高めることができる。加熱成形の時間を上記上限値以下とすることで、発泡容器の生産性を高めることができる。
【００５９】
圧空成形の場合、成形金型１５０として１６０〜２００℃に加熱した雄型１５２及び雌型１５４を用い、雄型１５２側から圧縮空気を供給して、予備加熱した積層発泡シート１０３を雌型１５４に４〜１５秒間密着させることが好ましい。
このとき、発泡シート１０１に比べてＺ平均分子量の小さい樹脂フィルム１０２が雌型１５４側に密着する。樹脂フィルム１０２は結晶化度が高く、表面が粘着質になりにくい。このため、積層発泡シート１０３は、雌型１５４からの離型性に優れる。
なお、本実施形態では、積層発泡シート１０３は、発泡層の一方の面のみに非発泡層を有するが、発泡層の両面に非発泡層を有していてもよい。
成形工程における成形金型１５０の温度は、予熱工程におけるヒーター槽１４０の温度よりも高いことが好ましい。
【００６０】
＜冷却工程＞
冷却工程は、成形された積層発泡シート１０３（以下、「発泡成形シート」ともいう。）を冷却する工程である。
冷却工程では、発泡成形シートを表面温度が５０〜７０℃になるまで冷却する。
冷却工程では、発泡成形シートを１０〜６０秒かけて、発泡成形シートの表面温度が５０〜７０℃になるまで冷却することが好ましい。冷却することにより、発泡成形シートの温度を結晶性樹脂の軟化点未満にして、結晶性樹脂の結晶化の進行を止めることで、所望の結晶化度にできる。
冷却工程では、発泡成形シートを冷却槽１６０に投入し、任意の温度、任意の風量の空気を発泡成形シートに吹き付けて冷却することが好ましい。発泡成形シートの結晶化度は、冷却槽１６０の温度、吹き付ける空気の温度、吹き付ける空気の風量等により調整できる。
【００６１】
＜トリミング工程＞
トリミング工程は、冷却された発泡成形シートを切出して発泡容器１０４とする工程である。トリミング工程では、裁断機１７０によって所望のサイズに成形体を切出すことができる。
発泡容器１０４が切出された後のシートは、巻取機（不図示）に巻き取られて廃棄される。発泡容器１０４が切出された後のシートは、発泡シート１０１の原料として、再利用されてもよい。
【００６２】
以上の工程により、所望のサイズ、所望の形状に成形された発泡容器１０４が得られる。
【００６３】
本発明の発泡容器は、非発泡層を構成する樹脂のＺ平均分子量が、隣接する発泡層を構成する樹脂のＺ平均分子量よりも小さいため、表面の結晶化度が高く、金型からの離型性に優れる。加えて、本発明の発泡容器は、発泡層の結晶化度が低く、加熱成形時に柔軟性を維持でき、成形性に優れる。さらに、本発明の発泡容器は、非発泡層が加熱成形時に延びやすく、成形性に優れる。
本発明の発泡容器は、金型からの離型性に優れ、かつ、成形性に優れるため、成形性と離型性との両立が図れている。
【実施例】
【００６４】
以下、実施例によって本発明を詳細に説明するが、本発明は以下の記載によっては限定されない。
【００６５】
（発泡シートの製造）
結晶性樹脂としてＩＶ値１．０４のＰＥＴ樹脂を１００質量部と、気泡調整剤としてタルク１．０質量部と、架橋剤として無水ピロメリット酸（ダイセル社製）０．２質量部とを１００℃で４時間乾燥した。乾燥後の原料をφ９０ｍｍの押出機に入れ、押出機に窒素ガスを圧入し、混練した。ＰＥＴ樹脂を溶融する温度（設定温度）を２８５℃とし、口径φ１３５ｍｍのサーキュラーダイから押し出し、マンドレルで冷却しながら切り裂いて、単層の発泡シートを得た。得られた発泡シートは、厚さ０．７５ｍｍ、坪量は３３０ｇ／ｍ２、発泡倍率２．２７倍であった。
【００６６】
（積層発泡シートの製造）
得られた発泡シートの発泡容器の外側になる面に非発泡層として厚さが２５又は５０μｍのＰＥＴフィルム（Ｚ平均分子量は表１に記載）を重ね、熱ラミネートにて１２０℃で２．０／ｍｉｎ圧着して、積層発泡シートを得た。
【００６７】
［実施例１〜２、比較例１〜３］
各例の積層発泡シートを１５０℃のヒーターで９０秒間加熱して、積層発泡シートの表面温度を１２５℃とし、二次発泡シートとした。雄型側から圧縮空気を供給して、雌型に二次発泡シートを密着させた。その後、雄型と雌型とを６秒間閉じて、１８０℃で真空圧空成形を行って、冷却後、トリミングすることにより、各例の発泡容器を得た。発泡容器の大きさは、直径１５ｃｍ、深さ３ｃｍであった。発泡容器の形状は、図５に示す発泡容器２００と同様の形状であった。
【００６８】
得られた積層発泡シート、発泡容器、用いた結晶性樹脂について、以下の評価を行った。結果を表１に示す。表１中、「Ｚ平均分子量の差」は、発泡層を構成する結晶性樹脂のＺ平均分子量から、非発泡層を構成する結晶性樹脂のＺ平均分子量を引いた値を示す。表１中、「非発泡層の結晶化度／発泡層の結晶化度」は、非発泡層の結晶化度を、発泡層の結晶化度で除した値を示す。
【００６９】
［離型性の評価］
成形直後の発泡成形シートのＰＥＴフィルムを積層した側の表面を目視で確認し、以下の評価基準に従って、離型性を評価した。
《評価基準》
○：表面にシワの発生がなく、離型性が良好である。
×：表面にシワの発生が見られ、離型性に劣る。
【００７０】
［成形性の評価］
得られた発泡容器の全体の外表面を目視で確認し、以下の評価基準に従って、成形性を評価した。
《評価基準》
○：金型の形状がシャープに再現されており、成形性が良好である。
△：角部など細かい箇所で金型の再現性が悪く、成形性に劣る。
×：成形品が全体的に丸く、成形性が悪い。
【００７１】
［Ｚ平均分子量の測定］
各例の測定対象から試料５ｍｇを取り、これにヘキサフルオロイソプロパノール（ＨＦＩＰ）０．５ｍＬ、クロロホルム０．５ｍＬの順に追加して軽く手動で振とうした。これを浸漬時間２４±１．０ｈｒで放置した。試料が完全に溶解したことを確認後に、クロロホルムで１０ｍＬに希釈して軽く手動で振とうして、混合した。その後、ジーエルサイエンス（株）製非水系０．４５μｍのクロマトディスク、又は（株）島津ジーエルシー製非水系０．４５μｍシリンジフィルターにて濾過して、測定試料とした。測定試料を次の測定条件にて、クロマトグラフで測定し、予め作成しておいた標準ポリスチレン検量線から試料のＺ平均分子量を求めた。
【００７２】
＜測定装置＞
・測定装置＝東ソー（株）製、「ＨＬＣ−８３２０ＧＰＣ  ＥｃｏＳＥＣ」、ゲル浸透クロマトグラフ（ＲＩ検出器・ＵＶ検出器内蔵）。
＜ＧＰＣ測定条件＞
・カラム
≪サンプル側≫
ガードカラム＝東ソー（株）製  ＴＳＫ  ｇｕａｒｄｃｏｌｕｍｎ  ＨＸＬ−Ｈ（６．０ｍｍ×４．０ｃｍ）×１本。
測定カラム＝東ソー（株）製  ＴＳＫｇｅｌ  ＧＭＨＸＬ（７．８ｍｍＩ．Ｄ．×３０ｃｍ）×２本直列。
≪リファレンス側≫
抵抗管（内径０．１ｍｍ×２ｍ）×２本直列。
カラム温度＝４０℃。
移動相＝クロロホルム。
≪移動相流量≫
サンプル側ポンプ＝１．０ｍＬ／ｍｉｎ。
リファレンス側ポンプ＝０．５ｍＬ／ｍｉｎ。
検出器＝ＵＶ検出器（２５４ｎｍ）。
注入量＝１５μＬ。
測定時間＝２６ｍｉｎ。
サンプリングピッチ＝５００ｍｓｅｃ。
【００７３】
＜検量線用標準ポリスチレン試料＞
検量線用標準ポリスチレン試料は、昭和電工（株）製の製品名「ＳＴＡＮＤＡＲＤ  ＳＭ−１０５」及び「ＳＴＡＮＤＡＲＤ  ＳＨ−７５」から、Ｚ平均分子量ＭＺが５，６２０，０００、３，１２０，０００、１，２５０，０００、４４２，０００、１３１，０００、５４，０００、２０，０００、７，５９０、３，４５０、１，３２０のものを用いた。
上記検量線用標準ポリスチレンをＡ（５，６２０，０００、１，２５０，０００、１３１，０００、２０，０００、３，４５０）及びＢ（３，１２０，０００、４４２，０００、５４，０００、７，５９０、１，３２０）にグループ分けした。Ａを秤量（２ｍｇ、３ｍｇ、４ｍｇ、４ｍｇ、４ｍｇ）した後、クロロホルム３０ｍＬに溶解した。Ｂを秤量（３ｍｇ、４ｍｇ、４ｍｇ、４ｍｇ、４ｍｇ）した後、クロロホルム３０ｍＬに溶解した。
標準ポリスチレン検量線は、作成した各Ａ及びＢ溶解液を５０μＬ注入して測定後に得られた保持時間から較正曲線（三次式）を作成することにより得た。その検量線を用いてＺ平均分子量を算出した。
【００７４】
［結晶化度の測定］
得られた二次発泡シートに空気を吹き付けて冷却し、試料を採取した。採取した二次発泡シートのフィルム面をスライスして、発泡層と非発泡層とに分割し、下記測定装置を用いて、下記測定条件のもと、ＪＩＳ  Ｋ７１２２に従いＤＳＣ測定を行い、ＤＳＣ曲線を得た。得られたＤＳＣ曲線の融解熱量及び結晶化熱量から、下記式（１）より結晶化度を算出した。
結晶化度（％）＝｛（融解熱量の絶対値（Ｊ／ｇ）−結晶化熱量の絶対値（Ｊ／ｇ））÷完全結晶化熱量（Ｊ／ｇ）｝×１００・・・（１）
【００７５】
＜測定装置＞
・測定装置＝（株）日立ハイテクサイエンス製、示差走査熱量計装置（ＤＳＣ装置）、「ＤＳＣ７０００Ｘ型」。
＜ＤＳＣ測定条件＞
試料量：５．５±０．５ｍｇ。
リファレンス（アルミナ）量：５ｍｇ。
窒素ガス流量：２０ｍＬ／ｍｉｎ。
試験数：２。
【００７６】
［焼成試験］
得られた発泡容器の直径と深さの寸法をノギスで測定し、その後２００度のオーブンで１０分間加熱焼成した。その後、該容器を取り出し、再度直径と深さの寸法を測定し、加熱前後の寸法変化を下記式（２ａ）、（２ｂ）で計算した。直径と深さの寸法変化量の平均値を下記式（３）で計算し、焼成後の寸法変化率（％）とし、以下の評価基準に従って評価した。寸法変化率が小さいほど、発泡容器は耐熱性に優れる。
直径の寸法変化量（％）＝｛（加熱後の直径の寸法）−（加熱前の直径の寸法）｝／（加熱前の直径の寸法）×１００・・・（２ａ）
深さの寸法変化量（％）＝｛（加熱後の深さの寸法）−（加熱前の深さの寸法）｝／（加熱前の深さの寸法）×１００・・・（２ｂ）
焼成後の寸法変化率（％）＝｛（直径の寸法変化量の絶対値）＋（深さの寸法変化量の絶対値）｝／２・・・（３）
《評価基準》
○：寸法変化率２．０％未満。
△：寸法変化率２．０％以上３．０％未満。
×：寸法変化率３．０％以上。
【００７７】
［冷凍落下試験］
得られた発泡容器に２５０ｍＬの水を入れ、−２０℃の冷凍室で１６時間養生して凍らせて試験体とした。冷凍室内でこの試験体の底壁を下にして高さ７０ｃｍから鉄板面に落下させ、凍った水が溶解した後の発泡容器の破損状況を確認し、以下の評価基準に従って評価した。評価が「○」で、発泡容器は、耐寒脆性に優れる。
《評価基準》
○：発泡容器に亀裂が入らない。
△：発泡容器に亀裂が入るが、水が漏れる貫通穴はない。
×：水が漏れる貫通穴ができる。
【００７８】
【表１】
2020163720.tif 000005
【００７９】
本発明を適用した実施例１〜２は、離型性、成形性いずれの評価も「○」であった。
一方、非発泡層を構成する結晶性樹脂のＺ平均分子量が、発泡層を構成する結晶性樹脂のＺ平均分子量よりも大きい比較例１〜２は、離型性が「×」で、成形性が「△」だった。非発泡層を構成する結晶性樹脂のＺ平均分子量と、発泡層を構成する結晶性樹脂のＺ平均分子量とが同じである比較例３は、離型性が「×」で、成形性が「△」だった。
【００８０】
これらの結果から、本発明の結晶性樹脂発泡シートによれば、成形性と離型性との両立を図れることが分かった。
【符号の説明】
【００８１】
１  結晶性樹脂発泡シート
１０  発泡層
２０  非発泡層（第一の非発泡層）
２２  非発泡層（第二の非発泡層）
【図１】
2020163720.tif 000006
【図２】
2020163720.tif 000007
【図３】
2020163720.tif 000008
【図４】
2020163720.tif 000009
【図５】
2020163720.tif 000010
【図６】
2020163720.tif 000011